(57)【要約】【課題】  放熱性フィラーを省略することができる放熱性塗料組成物及び放熱性塗料組成物を含む放熱性被膜の製造方法を提供する。【解決手段】  放熱性被膜を形成するための放熱性塗料組成物は、エポキシ樹脂を含む主鎖及び主鎖に結合され５〜１０１の炭素を含む直鎖状の側鎖を含むプレポリマーと、硬化剤とを含有する。金属部材の表面への放熱性被膜の製造方法は、エポキシ樹脂を含む主鎖及び主鎖に結合され５〜１０１の炭素を含む直鎖状の側鎖を含むプレポリマーと、硬化剤とを混合した混合液を調製する第１工程と、混合液を金属部材の表面に塗布する第２工程と、混合液が塗布された金属部材を加熱する第３工程とを含む。【選択図】    図２
2020172609.tif 000002
【特許請求の範囲】
【請求項１】
放熱性被膜を形成するための放熱性塗料組成物であって、
エポキシ樹脂を含む主鎖及び前記主鎖に結合され５〜１０１の炭素を含む直鎖状の側鎖を含むプレポリマーと、硬化剤とを含有する放熱性塗料組成物。
【請求項２】
前記プレポリマーは、以下の化学式（１）で表される請求項１に記載の放熱性塗料組成物。
【化１】
2020172609.tif 000007
ここでＲ１はエポキシ樹脂、Ｒ２は５〜１０１の炭素を含む直鎖状の化合物、ｎは１〜１０００の整数である。
【請求項３】
前記Ｒ２は、アルキレンオキシドの共重合体を含む請求項１又は請求項２に記載の放熱性塗料組成物。
【請求項４】
前記Ｒ２は、エチレンオキシド及びプロピレンオキシドのランダム共重合体を含む請求項３に記載の放熱性塗料組成物。
【請求項５】
前記Ｒ２は、１９のエチレンオキシド及び３のプロピレンオキシドを含む請求項４に記載の放熱性塗料組成物。
【請求項６】
前記Ｒ１は、グリシジルエーテル型エポキシ樹脂を含む請求項１〜請求項５のいずれか１つの項に記載の放熱性塗料組成物。
【請求項７】
前記プレポリマーは以下の化学式（２）で表される請求項１に記載の放熱性塗料組成物。
【化２】
2020172609.tif 000008
ここで、ｘは０〜５０の整数であり、ｙは０〜５０の整数であり、ｘ＋ｙ＝２〜５０の関係を満たす。また、ｌは１〜１５の整数、ｍは１〜１５の整数、ｎは１〜１０００の整数である。エチレンオキシド及びプロピレンオキシドの配列はランダムであってよい。
【請求項８】
金属部材の表面への放熱性被膜の製造方法であって、
エポキシ樹脂を含む主鎖及び前記主鎖に結合され５〜１０１の炭素を含む直鎖状の側鎖を含むプレポリマーと、硬化剤とを混合した混合液を調製する第１工程と、
前記混合液を前記金属部材の表面に塗布する第２工程と、
前記混合液が塗布された前記金属部材を加熱する第３工程とを含む放熱性被膜の製造方法。
【発明の詳細な説明】
【技術分野】
【０００１】
本発明は、放熱性塗料組成物及び放熱性塗料組成物を含む放熱性被膜の製造方法に関する。
【背景技術】
【０００２】
装置の放熱を促進するために、装置の表面に形成される放熱性被膜が公知である。放熱性被膜は、一般的に、アクリル樹脂等の樹脂からなる母材と、母材に保持されたカーボンブラック等の無機粒子からなる放熱性フィラーとを含む（例えば、特許文献１）。
【先行技術文献】
【特許文献】
【０００３】
【特許文献１】特開２００６−２８１５１４号公報
【発明の概要】
【発明が解決しようとする課題】
【０００４】
従来の放熱性被膜は、放熱性フィラーを必須の構成としている。そのため、母材に適した放熱性フィラーの選択や、放熱性フィラーの調製、母材への放熱性フィラーの分散等を行なう必要がある。また、放熱性フィラーには、母材の劣化を促進するものもある。放熱性フィラーを省略することができれば、放熱性被膜の作製が容易になる。
【０００５】
本発明は、以上の背景を鑑み、放熱性フィラーを省略することができる放熱性塗料組成物及び放熱性塗料組成物を含む放熱性被膜の製造方法を提供することを課題とする。
【課題を解決するための手段】
【０００６】
上記課題を解決するための本発明の第１の態様は、放熱性被膜を形成するための放熱性塗料組成物であって、エポキシ樹脂を含む主鎖及び前記主鎖に結合され５〜１０１の炭素を含む直鎖状の側鎖を含むプレポリマーと、硬化剤とを含有する放熱性塗料組成物である。
【０００７】
この態様によれば、放熱性フィラーを省略することができる放熱性塗料組成物を提供することができる。側鎖は、柔軟性を有し、様々な立体配座をとることができる。そのため、側鎖の回転や振動等を含む分子運動によって、側鎖におけるエネルギー消費が増加すると共に、側鎖と外部の気体分子や液体分子との接触が増加し、放熱が促進すると考えられる。また、主鎖のエポキシ樹脂が水酸基を含むため、主鎖は水酸基を介して金属の表面の酸化膜と水素結合することができる。そのため、放熱性塗料組成物の金属の表面に対する接着性を向上させることができる。
【０００８】
上記の態様において、前記プレポリマーは、以下の化学式（１）で表される。
【化１】
2020172609.tif 000003
ここでＲ１はエポキシ樹脂、Ｒ２は５〜１０１の炭素を含む直鎖状の化合物、ｎは１〜１０００の整数である。
【０００９】
この態様によれば、アミンとエポキシ樹脂との反応を利用して側鎖が主鎖に結合されたプレポリマーを生成することができる。
【００１０】
上記の態様において、前記Ｒ２は、アルキレンオキシドの共重合体を含むとよい。
【００１１】
この態様によれば、放熱性塗料組成物の金属の表面に対する接着性を向上させることができる。側鎖がＯ（エーテル結合部）を含むため、側鎖はＯを介して金属の表面の酸化膜と水素結合することができる。そのため、放熱性塗料組成物の金属の表面に対する接着性を向上させることができる。
【００１２】
上記の態様において、前記Ｒ２は、エチレンオキシド及びプロピレンオキシドのランダム共重合体を含むとよい。また、前記Ｒ２は、１９のエチレンオキシド及び３のプロピレンオキシドのランダム共重合体を含むことが好ましい。
【００１３】
また、前記Ｒ１は、グリシジルエーテル型エポキシ樹脂であるとよい。
【００１４】
上記の態様において、前記プレポリマーは、以下の化学式（２）で表される。
【化２】
2020172609.tif 000004
ここで、ｘは０〜５０の整数であり、ｙは０〜５０の整数であり、ｘ＋ｙ＝２〜５０の関係を満たす。また、ｌは１〜１５の整数、ｍは１〜１５の整数、ｎは１〜１０００の整数である。エチレンオキシド及びプロピレンオキシドの配列はランダムであってよい。
【００１５】
本発明の他の態様は金属部材の表面への放熱性被膜の製造方法であって、エポキシ樹脂を含む主鎖及び前記主鎖に結合され５〜１０１の炭素を含む直鎖状の側鎖を含むプレポリマーと、硬化剤とを混合した混合液を調製する第１工程と、前記混合液を前記金属部材の表面に塗布する第２工程と、前記混合液が塗布された前記金属部材を加熱する第３工程とを含む放熱性被膜の製造方法である。
【００１６】
この態様によれば、比較的簡単な手法で金属部材の表面に放熱性被膜を形成することができる。
【発明の効果】
【００１７】
以上の構成によれば、放熱性フィラーを省略することができる放熱性塗料組成物及び放熱性塗料組成物を含む放熱性被膜の製造方法を提供することができる。
【図面の簡単な説明】
【００１８】
【図１】放熱性能試験に使用する試験容器
【図２】放熱性被膜の耐熱性試験結果を示すグラフ
【図３】放熱性被膜の耐久性試験結果を示すグラフ
【発明を実施するための形態】
【００１９】
以下、本発明の実施形態について説明する。
【００２０】
（放熱性塗料組成物）
実施形態に係る放熱性塗料組成物は、金属部材の表面に放熱性被膜を形成するために使用される。放熱性塗料組成物は、エポキシ樹脂を含む主鎖及び前記主鎖に結合され５〜１０１の炭素を含む直鎖状の側鎖を含むプレポリマーと、硬化剤とを含有する。前記プレポリマーは以下の化学式（１）で表される。
【化１】
2020172609.tif 000005
ここで、Ｒ１はエポキシ樹脂である。また、Ｒ２は５〜１０１の炭素を含む直鎖状の化合物である。また、ｎは１〜１０００の整数である。また、Ｒ２は３０〜１００の炭素を含む直鎖状の化合物であってもよい。また、ｎは１〜１００の整数であってもよい。
【００２１】
化学式（１）のＲ１で表される組成物のエポキシ樹脂は、例えばグリシジルエーテル型エポキシ樹脂である。
【００２２】
グリシジルエーテル型エポキシ樹脂は、例えば、ビスフェノール型エポキシ樹脂（例えば、ビスフェノールＡ型、ビスフェノールＦ型、ビスフェノールＡＤ型エポキシ樹脂等のビス（ヒドロキシフェニル）Ｃ１−１０アルカン骨格を有するエポキシ樹脂、ビスフェノールＳ型エポキシ樹脂等）、水添ビスフェノールＡ型エポキシ樹脂、ノボラック型エポキシ樹脂（例えば、フェノールノボラック型、ノニルフェノールノボラック型等のアルキルフェノールノボラック型、クレゾールノボラック型エポキシ樹脂等）、含フルオレン型エポキシ樹脂（例えば、９，９−ビス（グリシジルオキシアリール）フルオレン（例えば、９，９−ビス（４−グリシジルオキシフェニル）フルオレン、９，９−ビス（６−グリシジルオキシ−２−ナフチル）フルオレン、９，９−ビス（５−グリシジルオキシ−１−ナフチル）フルオレン等）、９，９−ビス（グリシジルオキシ（ポリ）アルコキシアリール）フルオレン（例えば、９，９−ビス（４−（２−グリシジルオキシエトキシ）フェニル）フルオレン、９，９−ビス（６−（２−グリシジルオキシエトキシ）−２−ナフチル）フルオレン、９，９−ビス（５−（２−グリシジルオキシエトキシ）−１−ナフチル）フルオレン等の９，９−ビス（グリシジルオキシ（ポリ）Ｃ２−４アルコキシアリール）フルオレン等））を用いることができる。
【００２３】
これらのエポキシ樹脂は単独又は二種以上組み合わせて使用できる。
【００２４】
エポキシ樹脂は、塗膜の物性（例えば、柔軟性等）を向上させるために変性エポキシ樹脂であってもよい。変性の方法としては、例えば、ウレタン変性、フェノール変性、アミン変性等が挙げられる。
【００２５】
化学式（１）のＲ２で表される組成物の５〜１０１の炭素を含む直鎖状の化合物は、例えばポリアルキレンオキシドや直鎖状のアルキル基等が挙げられる。直鎖状のアルキル基は、例えば炭素数が４、８、又は１２であってよい。
【００２６】
ポリアルキレンオキシドは、例えば、エチレンオキシド、プロピレンオキシド、ブチレンオキシド、ヘキセンオキシド群から選択される少なくとも１つを含むとよい。ポリアルキレンオキシドは、エチレンオキシド及びプロピレンオキシドのランダム共重合体であってよい。また、エチレンオキシド及びプロピレンオキシドのランダム共重合体は、１〜３０のエチレンオキシド及び１〜３のプロピレンオキシドの共重合体であってよく、１９のエチレンオキシド及び３のプロピレンオキシドの共重合体であることが好ましい。
【００２７】
直鎖状のアルキル基は、例えば、エチレングリコール、プロピレングリコール、１，２−プロパンジオール、１，３−プロパンジオール、１，２−ブタンジオール、１，３−ブタンジオール、１，４−ブタンジオール、２，３−ブタンジオール、１，２−ブタンジオール、１，２−ペンタンジオール、１，５−ペンタンジオール、１，４−ペンタンジオール、２，３−ペンタンジオール、２，４−ペンタンジオール、２，３−ジメチルトリメチレングリコール、３−メチル−ペンタン−１，５−ジオール、３−メチル−１，５−ペンタンジオール、３−メチル−４，５−ペンタンジオール、２，２，４−トリメチル−１，３−ペンタンジオール、１，６−ヘキサンジオール、１，５−ヘキサンジオール、１，４−ヘキサンジオール、２，５−ヘキサンジオール、１，２−ドデカンジオール、１，２−オクタデカンジオール等である。
【００２８】
プレポリマーは、例えば以下の化学式（２）で示す化合物であってよい。
【化２】
2020172609.tif 000006
ここで、ｘは０〜５０の整数であり、ｙは０〜５０の整数であり、ｘ＋ｙ＝２〜５０の関係を満たす。また、ｌは１〜１５の整数、ｍは１〜１５の整数、ｎは１〜１０００の整数である。エチレンオキシド及びプロピレンオキシドの配列はランダムであってよい。ｘとｙとの組み合わせは、例えば、ｘ＝９とｙ＝１、ｘ＝３とｙ＝１９、ｘ＝１０とｙ＝３１、ｘ＝２９とｙ＝６等が好ましい。
【００２９】
硬化剤は、例えば、アミン類（脂肪族ポリアミン、芳香族アミン、変性アミン（ポリアミンエポキシ樹脂アダクト等））、ポリアミド樹脂、三級及び二級アミン（ピペリジン、トリエチレンジアミン等）、イミダゾール類（２−メチルイミダゾール、２−メチル−４−メチルイミダゾール等）、ポリメルカプタン、ポリスルフィド、酸無水物類（脂肪族カルボン酸無水物、脂環族カルボン酸無水物等）、フェノール樹脂等である。
【００３０】
放熱性塗料組成物のプレポリマーは、アルコールやアセトン等の有機溶剤に可溶な樹脂である。プレポリマーと硬化剤とを混合し、加熱することによってプレポリマーのエポキシ基が互いに架橋し、三次元網目構造を形成する。プレポリマーに更に他のエポキシ樹脂を加えた後に、硬化剤の添加及び加熱をしてもよい。この場合、プレポリマー及び他のエポキシ樹脂のエポキシ基が互いに架橋する。すなわち、放熱性塗料組成物は、化学式（１）で示すプレポリマー以外に他のエポキシ樹脂を含んでもよい。他のエポキシ樹脂は、例えば、上述した化学式（１）のＲ１に適用可能なエポキシ樹脂と同様であってよい。また、このプレポリマーの濃度は、５ｗｔ％〜３０ｗｔ％であることが好ましく、硬化剤の濃度は３ｗｔ％〜１０ｗｔ％であることが好ましい。
【００３１】
プレポリマーの溶剤は、揮発性の有機溶剤であることが好ましく、例えばアセトン、メチルエチルケトン等のケトン類、酢酸メチル、酢酸エチル、酢酸プロピル等の酢酸エステル類、ノルマルヘキサン、シクロヘキサン、メチルシクロヘキサン、ノルマルヘプタン等の炭化水素類、トルエン、キシレン、ベンゼン等の芳香族炭化水素類等、ブチルセロソルブ、フェニルセロソルブ、ジメチルセロソルブ等のエーテル類等を用いることができる。
【００３２】
また、塗膜の物性（例えば、柔軟性等）を向上させるために、エポキシ樹脂及び変性エポキシ樹脂の他に、他の樹脂を混合してもよい。例えば、フェノール系樹脂（例えば、フェノール樹脂、テルペンフェノール樹脂等）、キシレン樹脂、トルエン樹脂、ケトン樹脂、クマロン樹脂、石油樹脂、ジシクロペンタジエン樹脂等を用いることができる。
【００３３】
本発明の放熱性塗料組成物には、その他の成分として、表面調整剤、湿潤剤、分散剤、増粘剤、沈降防止剤、たれ防止剤、ツヤ消剤、レベリング剤、反応触媒、光安定化剤、紫外線吸収剤等を目的に応じて適宜配合することができる。これら成分は、市販品を好適に使用することができる。
【００３４】
（放熱性被膜）
放熱性被膜は、基材の表面に形成される被膜であり、上記の放熱性塗料組成物に含まれるプレポリマーと硬化剤との反応物を含む。基材は、例えば熱交換器のハウジングやチューブ、コアであってよい。熱交換器は、例えば車両のインタークーラーやラジエータであってよい。基材は、鉄やアルミニウム、それらの合金から形成された金属部材であるとよい。
【００３５】
放熱性被膜の厚さは、例えば５μｍ〜５０μｍであることが好ましい。
【００３６】
放熱性被膜は、主鎖を構成するエポキシ樹脂に含まれる水酸基を介して金属の表面の酸化膜と水素結合する。また、放熱性被膜は、側鎖のポリアルキレンオキシドに含まれるＯを介して金属の表面の酸化膜と水素結合する。これらにより、放熱性被膜は、金属部材である基材と比較的強固に結合することができる。
【００３７】
放熱性被膜を形成する放熱性塗料組成物のプレポリマーの側鎖は、柔軟性を有し、様々な立体配座をとることができる。そのため、側鎖の回転や振動等を含む分子運動によって、側鎖におけるエネルギー消費が増加すると共に、側鎖と外部の気体分子や液体分子との接触が増加し、放熱性被膜の放熱性が向上すると考えられる。側鎖は、基材の表面の酸化膜に水素結合する酸素原子を有するアルキレンオキシドの共重合体であることが好ましい。この水素結合によって、放熱性被膜の密着性が向上する。
【００３８】
（放熱性被膜の製造方法）
金属部材の表面への放熱性被膜の製造方法は、エポキシ樹脂を含む主鎖及び前記主鎖に結合され５〜１０１の炭素を含む直鎖状の側鎖を含むプレポリマーと、硬化剤とを混合した混合液を調製する第１工程と、前記混合液を前記金属部材の表面に塗布する第２工程と、前記混合液が塗布された前記金属部材を加熱する第３工程とを含む。第３工程によって、基材の表面においてプレポリマーと硬化剤とが反応して固化すると共に、溶剤が揮発する。これにより、基材の表面に放熱性被膜が形成される。第１工程では、プレポリマー及び硬化剤に加えて、他のエポキシ樹脂を混合してもよい。
【実施例】
【００３９】
（被膜形成方法の実施例）
プレポリマーは、化学式（１）においてＲ１をビスフェノールＡ型エポキシ樹脂、Ｒ２を１９のエチレンオキシド及び３のプロピレンオキシドのランダム共重合体としたもの、すなわち化学式（２）に示す化合物においてｘを３、ｙを１９としたものを使用した。硬化剤は、ポリアミド系硬化剤を使用した。プレポリマーの濃度が８ｗｔ％、硬化剤の濃度が４ｗｔ％となるようにブチルセロソルブで希釈して混合液を調製した。基材はアルミニウム板（Ａ１０５０、長さ１５０ｍｍ×幅７０ｍｍ×厚み０．８ｍｍ）を使用した。エアスプレーによって混合液を基材の一方の表面に適量噴霧することによって、基材の一方の表面に混合液を塗布した。続いて、加熱炉を使用して、混合液を塗布した基材を１００℃で１５分間加熱した。加熱により、プレポリマーのエポキシ基が互いに架橋して基材の表面において固化すると共に、ブチルセロソルブが揮発し、基材の表面に放熱性被膜が形成された。加熱後の放熱性被膜の厚さを放熱性被膜の厚さとした。放熱性被膜の厚さは、エアスプレーによる放熱性塗料の噴霧量によって調節することができる。このように形成されたサンプルを実施例１とする。
【００４０】
（放熱性能試験）
放熱性被膜の放熱性の評価は、次の放熱性能試験によって行った。図１に示すように、底部を切り取った直方体のスチール缶１（長さ１３０ｍｍ×幅５０ｍｍ×高さ１００ｍｍ、厚み０．８ｍｍ）の底部を、放熱性被膜２を形成した基材３で閉塞することによって試験容器４を作製した。基材３は、放熱性被膜２が形成された面が下側（外側）を向くように配置した。スチール缶１と基材３とは接着剤によって液密に結合した。試験容器４の上部及び側部は、厚さ３０ｍｍの発泡スチロール６（断熱材）で覆われている。試験容器４は、発泡スチロール６を介して台７の上に配置し、基材３を他の構造体から十分に離れた位置に配置した。試験容器４の上部には、液体の注入口が形成されている。試験容器４の内部には、試験開始時に１００℃に加熱したエンジンオイル３５０ｍＬを投入した。投入したエンジンオイルは、試験容器の内部に設けた撹拌棒８によって２００ｒｐｍで撹拌した。また、試験容器４の内部にはエンジンオイルの温度を測定するための熱電対９が設けられている。また、測定装置の外部（発泡スチロールの外方）には、外気温度を測定するための熱電対（不図示）が設けられている。測定は、外気温度が室温（約２２℃）の環境下で実施し、投入したエンジンオイルの温度が１００℃から低下し、８５℃になったときを時間０として、以後のエンジンオイルの温度を記録した。また、参照試験として、放熱性被膜を有しない基材を底部とした試験容器を用いて、同様の放熱性能試験（温度測定）を行なった。
【００４１】
上記の試験において、実施例１の放熱性被膜の厚さを２０〜３０μｍとした場合の結果を測定した。エンジンオイルは、基材を介した放熱により時間の経過と共に温度が低下する。底部の基材が放熱性被膜を有する場合は、基材が放熱性被膜を有しない場合（参照試験）と比較して、エンジンオイルの温度Ｔｓの低下が大きいことが確認された。単位時間（１ｓ）当たりのエンジンオイルの温度Ｔｓから外気温度Ｔａを減じた値の自然対数（ｌｎ（Ｔｓ−Ｔａ））の変化量を放熱速度Ｖｓ、Ｖｒと定義する。基材が放熱性被膜を有するときの放熱速度をＶｓ、基材が放熱性被膜を有しないとき（参照試験）の放熱速度をＶｒとする。また、参照試験の放熱速度Ｖｒに対する放熱速度Ｖｓの比を放熱速度比Ｒ（＝（Ｖｓ−Ｖｒ）／Ｖｒ×１００）と定義する。図２に示すように、実施例１では放熱速度比は約３６％となり、放熱性被膜を有しない場合より高い値となることが確認された。したがって、実施例１に係る放熱性被膜は、フィラーを用いること無く基材の放熱性を向上させることができる。
【００４２】
（放熱性被膜の耐熱性試験）
上述した放熱性被膜を用いて耐熱性試験を実施した。耐熱性試験では、加熱処理を行っていない実施例１のサンプルと、１５０℃で５００時間加熱処理し、その後放置して室温（約２２℃）まで冷却した実施例１のサンプルとを作成した。各サンプルについて上述した放熱性能試験を行い、それぞれの放熱速度比を測定した。図２に放熱性被膜の耐熱性試験結果を示す。図２から加熱処理を行っていないサンプルでは放熱速度比が３６％であったのに対して、加熱処理を行ったサンプルでは放熱速度比が３５％であった。この結果から、本実施例に係る放熱性被膜は、加熱処理によって放熱性能が劣化しないことが確認された。この理由としては、主鎖及び側鎖のＯが、アルミニウム等の基材の表面の酸化膜に水素結合したためであると考えられる。
【００４３】
（放熱性被膜の熱、水、湿度に対する耐久性試験）
側鎖の有無による放熱性被膜の耐久性を確認するために、実施例１に対して化学式（１）におけるＲ２をＨとしたプレポリマーを使用してサンプル（比較例１）を作成した。実施例１と比較例１とは、プレポリマーの化学式（１）におけるＲ２が相違する点を除き、他の構成は同一である。第１の耐熱性試験では、実施例１及び比較例１のサンプルを１５０℃で２４０時間加熱し、その後放置して室温（約２２℃）まで冷却する処理を行った。また、第２の耐熱性試験では、加熱時間を延長した例として、１５０℃で５００時間加熱し、その後放置して室温（約２２℃）まで冷却する処理を行った。耐水性試験では、実施例１及び比較例１のサンプルを５０℃の水に２４０時間浸漬し、その後放置して室温（約２２℃）まで冷却した。耐湿性試験では、実施例１及び比較例１のサンプルを５０℃かつ湿度９５％で２４０時間加熱し、その後放置して室温（約２２℃）まで冷却した。各処理を行った実施例１及び比較例１のサンプルに対して、ＪＩＳ  Ｋ５６００−５−６−１９９９に準じたクロスカット法による被膜耐性試験を行った。クロスカット法では、カッターナイフで被膜を碁盤目状に１００個の１ｍｍ×１ｍｍの領域を区画し、各領域の被膜の表面に粘着テープを貼り付けた。そして、粘着テープを引き離した後に被膜が剥離せずに基材上に残存した領域の数を数え、全領域の数に対する残存した領域の数を残存面積率（％）とした。残存面積率が大きいほど、基材に対する被膜の結合性、すなわち耐久性が高い。
【００４４】
図３は、各処理を行った実施例１及び比較例１のサンプルの耐久性試験結果を示すグラフである。実施例１のサンプルでは、第１及び第２の耐熱性試験、耐水性試験、及び耐湿性試験のいずれの試験を行なった後でも残存面積率は１００％であり、放熱性被膜の剥がれは確認されなかった。一方、比較例１のサンプルでは、各試験を行なうと残存面積率が低下することが確認された。特に、耐水性試験又は耐湿性試験を行なった比較例１のサンプルでは残存面積率が５０％まで低下することが確認された。以上の試験から、１９のエチレンオキシド及び３のプロピレンオキシドからなる側鎖を備えたプレポリマーから形成した放熱性被膜の耐久性が高いことが判る。これは側鎖に含まれるＯが基材の表面の酸化膜と水素結合を形成していることに起因すると考えられる。
【符号の説明】
【００４５】
１    ：スチール缶
２    ：放熱性被膜
３    ：基材
４    ：試験容器
６    ：発泡スチロール
７    ：台
８    ：撹拌棒
９    ：熱電対
【図１】
2020172609.tif 000009
【図２】
2020172609.tif 000010
【図３】
2020172609.tif 000011